(57)【要約】【課題】  デザインバリエーションの拡大が図れる時計用表示板の見返しリング及びその製造方法を提供する。【解決手段】  時計用の表示板の外縁に上方から当接する見返しリングにおいて、該見返しリングの基体の見返し面に設ける下地層と、該下地層の表面側に設ける装飾層とを備え、該装飾層にレーザ光をパターン状に照射して該装飾層の被照射部分を蒸散させることにより、前記下地層にパターン状の露出部を形成したことを特徴とする。【選択図】    図１
2006250731.tif 000002
【特許請求の範囲】
【請求項１】
時計用の表示板の外縁に上方から当接する見返しリングにおいて、該見返しリングの基体の見返し面に設ける下地層と、該下地層の表面側に設ける装飾層とを備え、該装飾層にレーザ光をパターン状に照射して該装飾層の被照射部分を蒸散させることにより、前記下地層にパターン状の露出部を形成したことを特徴とする見返しリング。
【請求項２】
前記下地層の露出部の一部または全領域にレーザ光を照射して前記下地層の露出部の被照射部分を蒸散させることにより、前記見返しリングの基体の見返し面にパターン状の露出部を形成したことを特徴とする見返しリング。
【請求項３】
前記下地層のパターン状の露出部は、模様、数字、文宇、マークの中の少なくとも一つからなることを特徴とする請求項ｌまたは請求項２に記載の見返しリング。
【請求項４】
前記下地層は、蓄光性夜光層、金属層、塗膜層の中の少なくとも一層からなることを特徴とする請求項１から請求項３のいずれか１項に記載の見返しリング。
【請求項５】
前記下地層は、カラー化されていることを特徴とする請求項１から請求項４のいずれか１項に記載の見返しリング。
【請求項６】
前記下地層は複数の層からなり、上位層の下地層にレーザ光をパターン状に照射して、上位層の下地層の被照射部分を蒸散させることにより、下位層の下地層にパターン状の露出部を形成したことを特徴とする請求項１から請求項５のいずれか１項に記載の見返しリング。
【請求項７】
前記レーザ光がエキシマレーザ光であることを特徴とする請求項１、２、６のいずれか１項に記載の見返しリング。
【請求項８】
時計用の表示板の外縁に上方から当接する見返しリングの製造方法において、該見返しリングの基体の見返し面に下地層を形成し、該下地層の表面側に装飾層を形成する工程と、該装飾層にレーザ光をパターン状に照射して装飾層の被照射部分を蒸散させることにより前記下地層にパターン状の露出部を形成する工程とを有することを特徴とする見返しリングの製造方法。
【請求項９】
前記下地層の露出部の一部または全領域にレーザ光を照射して前記下地層の露出部の被照射部分を蒸散させることにより、前記見返しリングの基体の見返し面にパターン状の露出部を形成する工程を有することを特徴とする請求項８に記載の見返しリングの製造方法。
【請求項１０】
前記下地層として複数層の下地層を形成する工程と、該複数の下地層の上位層の露出部にレーザ光をパターン状に照射して被照射部分を蒸散させることにより前記下地層の下位層にパターン状の露出部を形成する工程とを有することを特徴とする請求項８または請求項９に記載の見返しリングの製造方法。
【請求項１１】
前記レーザ光がエキシマレーザ光であることを特徴とする請求項８、９、１０のいずれか１項に記載の見返しリングの製造方法。
【発明の詳細な説明】
【技術分野】
【０００１】
本発明は、時計用の表示板の外縁に上方から当接する見返しリング及びその製造方法に関する。
【背景技術】
【０００２】
従来の時計外装の夜光構造として、時計用の表示板の外縁に設ける見返しリングの見返し面に夜光塗料を塗布した例が開示されている。（例えば、特許文献１参照。）。図１０は、従来技術における時計外装の夜光構造を示す断面図である。図１０に示すように、従来の時計ケース１１はガラス１２、表示板１５、見返しリング１６を備えており、見返しリング１６の表面には夜光塗料１３が全面に塗布されている。この夜光塗料１３は発光基体として酸化アルミニウムストロンチウムを用い、ポリメチルメタアクリレイトをバインダー材として混合し組成されている蓄光性夜光塗料であり、残光時間が８時間以上あり、ほぼ一晩中光り続ける。これによって、表示板１５に表示された文字やマークを夜間でも視認することが出来るようになっている。
【０００３】
【特許文献１】特開平７−１９１１５４号公報（第２頁、図１）
【発明の開示】
【発明が解決しようとする課題】
【０００４】
しかしながら従来技術においては見返し面が斜面で構成されているため、この見返し面に微細な文字や複雑なマーク、模様等を夜光インクを用いて印刷することは困難であった。このためディスペンサー等を用いて簡単なマーク、例えば図１１に示すような、丸１７ａ、四角１７ｂ、三角１７ｃ等のような単純な形状しか形成出来ず、デザインが限定されるという問題があった。また、斜面で形成されている見返し面に金属質感を持った文字を表現する方法として、メタレター貼り付け方法が知られているが、貼り付け位置ずれの問題があり、実用化されていないのが現状である。このように、従来技術においては、見返しリングの見返し面に形成できる文字、マーク、模様等が制限され、デザインバリエーションの拡大を図ることができないという問題があった。
【０００５】
（目的）
本発明は、上記問題点を解決し、見返しリングの見返し面に夜光性能を有する微細な文字や複雑なマーク、模様等を形成すると共に、金属質感や立体感を持たせた文字、マーク、模様等を形成することによってデザインバリエーションの拡大が図れる時計用表示板の見返しリング及びその製造方法を提供することを目的とする。また、複数のカラー、夜光性能、金属質感等を組み合わせた文字、マーク、模様等を形成し、立体感を有する複雑な模様を形成することによってデザインバリエーションの拡大が図れる時計用表示板の見返しリング及びその製造方法を提供することを目的とする。
【課題を解決するための手段】
【０００６】
上記目的を達成するために本発明の見返しリングは、時計用の表示板の外縁に上方から当接する見返しリングにおいて、該見返しリングの基体の見返し面に設ける下地層と、該下地層の表面側に設ける装飾層とを備え、該装飾層にレーザ光をパターン状に照射して装飾層の被照射部分を蒸散させることにより、前記下地層にパターン状の露出部を形成したことを特徴とする。
【０００７】
また、本発明の見返しリングは、下地層の露出部の一部または全領域にレーザ光を照射して下地層の露出部の被照射部分を蒸散させることにより、見返しリングの基体の見返し面にパターン状の露出部を形成したことを特徴とする。
【０００８】
また、本発明の見返しリングは、下地層のパターン状の露出部は、模様、数字、文宇、マークの中の少なくとも一つからなることを特徴とする。
【０００９】
また、本発明の見返しリングは、下地層は、蓄光性夜光層、金属層、塗膜層の中の少なくとも一層からなることを特徴とする。
【００１０】
また、本発明の見返しリングは、下地層は、カラー化されていることを特徴とする。
【００１１】
また、本発明の見返しリングは、下地層は複数の層からなり、上層の下地層にレーザ光をパターン状に照射して、上位層の下地層の被照射部分を蒸散させることにより、下位層の下地層にパターン状の露出部を形成したことを特徴とする。
【００１２】
また、本発明の見返しリングの製造方法は、時計用の表示板の外縁に上方から当接する見返しリングの製造方法において、該見返しリングの基体の見返し面に下地層を形成し、該下地層の表面側に装飾層を形成する工程と、該装飾層にレーザ光をパターン状に照射して装飾層の被照射部分を蒸散させることにより前記下地層にパターン状の露出部を形成する工程とを有することを特徴とする。
【００１３】
また、本発明の見返しリングの製造方法は、下地層の露出部の一部または全領域にレーザ光を照射して下地層の露出部の被照射部分を蒸散させることにより、見返しリングの基体の見返し面にパターン状の露出部を形成する工程を有することを特徴とする。
【００１４】
また、本発明の見返しリングの製造方法は、下地層として複数層の下地層を形成する工程と、該複数の下地層の上位層の露出部にレーザ光をパターン状に照射して被照射部分を蒸散させることにより前記下地層の下位層にパターン状の露出部を形成する工程とを有することを特徴とする。
【００１５】
また、本発明のレーザ光はエキシマレーザ光であることを特徴とする。
【発明の効果】
【００１６】
本発明の時計用の見返しリング及びその製造方法によれば、見返しリングの見返し面に微細な文字、マーク、模様等を形成することができ、より繊細な表現が可能となる。
また、見返し面に形成する文字、マーク、模様等をカラー化したり、夜光性能、金属質感を持たせたりすることができる。
さらに下地層を多層構造とすることにより、複数のカラー、夜光性能、金属質感等を組み合わせた文字、マーク、模様等が得られ立体感や複雑な模様を表現することができる。
これによって、時計用表示板の見返しリングの外観品質が向上され、且つ、デザインバリエ一ションの拡大を図ることができる。
【発明を実施するための最良の形態】
【００１７】
以下、本発明を用いた好適な実施の形態について図１から図９に基づいて説明する。図１、図２は本発明における見返しリング及びその製造方法の実施例１を示す図、図３、図４は実施例２を示す図、図５、図６は実施例３を示す図である。また、図７から図９は、他の例を示す図である。本実施形態における見返しリング及びその製造方法は、見返し面に蓄光性夜光層、金属層、塗膜層等からなる下地層と、該下地層の表面側に装飾層とを形成し、該装飾層にエキシマレーザ光をパターン状に照射して装飾層の被照射部分を蒸散させることにより、下地層に模様、数字、文宇、マーク等のパターン状の露出部を形成する。これによって、見返しリングの見返し面に微細な文字、マーク、模様等を形成すると共に、カラー化したり、夜光性能、金属質感を持たせたりすることができる。さらに下地層を多層構造とすることにより、複数のカラー、夜光性能、金属質感等を組み合わせた文字、マーク、模様等が得られ立体感や複雑な模様を表現することができため、見返しリングの外観品質が向上され、且つ、デザインバリエ一ションの拡大を図ることができる。以下、具体的実施例について図に基づいて詳述する。
【実施例１】
【００１８】
実施例１における見返しリング及びその製造方法について図１、図２に基づいて説明する。図１は実施例１における時計用の表示板の外縁に上方から当接する見返しリングを示し、図１（ａ）は平面図、図１（ｂ）は図１（ａ）におけるＡ−Ａ断面図、図１（ｃ）は図１（ｂ）におけるＡ部の部分拡大断面図である。また、図２は見返しリングの製造工程を示す図である。図１に示すように本実施例における見返しリング２４は、時計用の表示板２５の外縁に上方から当接するように配置されており、樹脂材料（ＡＢＳ樹脂）からなる基体２６の内周に沿って斜面状に形成される見返し面２６ａが形成されている。この見返し面２６ａを含む見返しリングの基体２６の表面に下地層として蓄光性夜光層２８が形成されており、この蓄光性夜光層２８の表面側に装飾層としてカラー塗料層２７が積層されている。
【００１９】
このカラー塗料層２７には、エキシマレーザ光をパターン状に照射し被照射部分を蒸散させることによりカラー塗料層２７の開口部２７ａが形成されており、この開口部２７ａは、数字の形状をした開口部で、この開口部２７ａに対応する位置に下地層である蓄光性夜光層２８の露出部２８ａが露出されている。この数字の形状をした露出部２８ａは、時計の時刻を表示するための時字に相当し、1から１２までの数字が１時から１２時までの所定の位置に形成されている。これによって見返しリング２４の見返し面２６ａに蓄光性夜光層２８の露出部２８ａによって１から１２までの数字が表現される。
【００２０】
次に、本実施例における見返しリングの製造方法について図２に基づいて説明する。まず、射出成型加工により、ＡＢＳ樹脂材料からなるリング状の見返しリングの基体２６を形成する。この基体２６には内周に沿って斜面状に形成される見返し面２６ａが形成されている。次に、図２（ａ）に示すように、この基体２６の見返し面２６ａを含む基体２６の表面上に蓄光性夜光塗料を塗装するか、または、蓄光性夜光インキを手塗りで塗布することにより下地層として蓄光性夜光層２８を形成する。蓄光性夜光塗料、蓄光性夜光インキは、硫化カルシュウムストロンチウム等を含む従来と同様のものを用いる。また、蓄光性夜光層２８の厚さは、特に制限されるものではないが２０〜５０μｍが好ましい。
【００２１】
次に図２（ｂ）に示すように、蓄光性夜光層２８の表面にカラー塗料層２７を形成する。カラー塗料層２７は、エポキシ系、アクリル系など樹脂を主体とした塗料に着色材（顔料や染料）を含むものを使用し、刷毛塗装、噴霧塗装等で形成し、厚さについては特に限定されるものではないが、１０〜２０μｍが好ましい。また、カラー塗料層２７に用いる塗料の色については、各種の色が使用可能であるが本実施例においては図１に示した表示板２５と同系色の塗料を用い白色とした。
【００２２】
次に、図２（ｃ）に示すように、カラー塗料層２７にエキシマレーザ光２１をパターン状に照射し被照射部分を蒸散させることによりカラー塗料層２７の開口部２７ａを形成する。この開口部２７ａは数字の形状をなし、この開口部２７ａによって下地層である蓄光性夜光層２８の露出部２８ａが露出される。エキシマレーザ光２１の照射は、レーザマーキング装置を用い見返しリングの基体２６の見返し面２６ａに略垂直に照射し、あらかじめ記憶させておいたパターンに基づいて制御して形成する。また、見返しリングの基体２６はインデックス機能をもつ所定の治具（図示せず）に固定され、この治具によって回転され、１時から１２時までの所定の位置に数字の形状をしたカラー塗料層２７の開口部２７ａが形成され、これに対応する位置に蓄光性夜光層２８の露出部２８ａが形成される。これによって、図１に示すような見返し面２６ａに蓄光性夜光性能を有する数字が形成された見返しリング２４を実現することができる。
【００２３】
尚、本実施例においては、下地層として蓄光性夜光層２８を用いた例で説明したが、下地層として、金、銀、ニッケル等の金属材料を湿式メッキ、または蒸着、スパッタ等の乾式メッキによって形成しても良く、これによって、金属質感を有する数字が形成された見返しリングを実現することができる。また、下地層として、装飾層と異なる色のカラー塗料を用いた塗料層を形成しても良く、これによって、装飾層の外観と下地層の外観との差異に対応したコントラストの高い数字が形成された見返しリングを実現することができる。また、図７に示すように数字形状の露出部２８ａ内側の内周に沿って時刻を分単位で表示するための切分として細線状の露出部２８ｂを同時に形成しても良い。
【００２４】
以上のように本実施例によれば、この蓄光性・夜光性能によって夜間に時刻を読み取ることが可能となり暗闇での視認性が向上すると共に、繊細な文字を表現できるため、時計用表示板の見返しリングの外観品質が向上され、且つ、デザインバリエ一ションの拡大を図ることができる。
【実施例２】
【００２５】
実施例２における見返しリング及びその製造方法について図３、図４に基づいて説明する。図３は実施例２における時計用の表示板の外縁に上方から当接する見返しリングを示し、図３（ａ）は平面図、図３（ｂ）は図３（ａ）におけるＢ−Ｂ断面図、図３（ｃ）は図３（ｂ）におけるＢ部の部分拡大断面図である。また、図４は見返しリングの製造工程を示す図である。本実施例における見返しリングは、下地層が下位層である第１の下地層と上位層である第２の下地層とで構成されている点が実施例１と異なっており、その他、基本的な構成は実施例１と類似している。以下、図に基づいて説明する。
【００２６】
図３に示すように本実施例における見返しリング３４は、時計用の表示板２５の外縁に上方から当接するように配置されており、金属材料（黄銅）からなる基体３６の内周に沿って斜面状に形成される見返し面３６ａが形成されている。この見返し面３６ａを含む見返しリングの基体３６の表面に第１の下地層として金色の金属層３９が形成されており、この金属層３９の表面側に第２の下地層として蓄光性夜光層３８が形成されており、この蓄光性夜光層３８の表面側に装飾層としてカラー塗料層３７が積層されている。
【００２７】
このカラー塗料層３７には、エキシマレーザ光をパターン状に照射し被照射部分を蒸散させることによりカラー塗料層３７の開口部３７ａが形成されており、この開口部３７ａは矩形の形状をした開口部で、この開口部３７ａに対応する位置に第２の下地層である蓄光性夜光層３８の露出部３８ａが露出されている。この矩形形状の蓄光性夜光層３８の露出部３８ａは、時計の時刻を表示する１時から１２時までの所定の位置に形成されている。さらに、蓄光性夜光層３８の露出部３８ａには、エキシマレーザ光をパターン状に照射し被照射部分を蒸散させることにより蓄光性夜光層３８の露出部３８ａに開口部３８ｂが形成されており、この開口部３８ｂは数字の形状をした開口部で、この開口部３８ｂに対応する位置に第１の下地層である金属層３９の露出部３９ａが露出されている。この数字の形状をした金属層３９の露出部３９ａは、時計の時刻を表示するための時字に相当し、1から１２までの数字が１時から１２時までの所定の位置に形成されている。これによって見返しリング３４の基体３６の見返し面３６ａに時計の時刻を表示する１時から１２時までの所定の位置に蓄光性夜光層３８の矩形状の露出部３８ａが形成され、さらに矩形状の露出部３８ａに１から１２までの数字が表現される。
【００２８】
次に、本実施例における見返しリングの製造方法について図４に基づいて説明する。まず、切削加工により金属材である黄銅材料からなるリング状の見返しリングの基体３６を形成する。この基体３６には内周に沿って斜面状に形成される見返し面３６ａが形成されている。次に、図４（ａ）に示すように、この基体３６の見返し面３６ａを含む基体３６の表面上に金メッキ（湿式）処理を施し、第１の下地層として金メッキ層からなる金属層３９を形成する。金属層３９の厚さは、特に制限されるものではないが０．３〜１．０μｍが好ましい。
【００２９】
次に金属層３９の表面側に蓄光性夜光塗料を塗装するか、または、蓄光性夜光インキを手塗りで塗布することにより第２の下地層として蓄光性夜光層３８を形成する。蓄光性夜光層３８の厚さは、特に制限されるものではないが２０〜５０μｍが好ましい。
次に蓄光性夜光層３８の表面にカラー塗料層３７を形成する。カラー塗料層３７は、エポキシ系、アクリル系など樹脂を主体とした塗料に着色材（顔料や染料）を含むものを使用し、刷毛塗装、噴霧塗装等で形成し、厚さについては特に限定されるものではないが、１０〜２０μｍが好ましい。また、カラー塗料層３７に用いる塗料の色は実施例１と同様に白色とした。
【００３０】
次に、図４（ｂ）に示すように、カラー塗料層３７にエキシマレーザ光２１をパターン状に照射し被照射部分を蒸散させることによりカラー塗料層３７の開口部３７ａを形成する。この開口部３７ａは矩形形状をなし、この開口部３７ａによって第２の下地層である蓄光性夜光層３８の露出部３８ａが露出される。エキシマレーザ光２１の照射は実施例１と同様に、見返しリングの基体３６が所定の治具に固定されて回転され、これにともなって１時から１２時までの所定の位置でエキシマレーザ光２１が順次照射され矩形形状をしたカラー塗料層３７の開口部３７ａを形成される。これによって、カラー塗料層３７の開口部３７ａに対応する位置に蓄光性夜光層３８の矩形形状の露出部３８ａが形成される。
【００３１】
次に、図４（ｃ）に示すように、蓄光性夜光層３８の矩形形状の露出部３８ａにエキシマレーザ光２１をパターン状に照射し被照射部分を蒸散させることにより蓄光性夜光層３８の矩形形状の露出部３８ａに開口部３８ｂを形成する。この開口部３８ｂは数字の形状をなし、この開口部３８ｂによって第１の下地層である金属層３９の露出部３９ａが露出される。この状態を図４（ｄ）に示す。エキシマレーザ光２１の照射は前工程と同様で、１時から１２時までの所定の位置でエキシマレーザ光２１が順次照射され、矩形形状をした蓄光性夜光層３８の露出部３８ａに数字形状の開口部３８ｂが形成され、これに対応する位置に１から１２までの形状をした金属層３９の露出部３９ａが形成される。これによって、図３に示すような見返し面３６ａに蓄光性夜光層３８の矩形状の露出部３８ａと、この露出部３８ａに金色の金属質感を有する数字が形成された見返しリング３４を実現することができる。
【００３２】
尚、本実施例においては、第２の下地層として蓄光性夜光層３８を用いた例で説明したが、第２の下地層として、装飾層と異なる色のカラー塗料を用いた塗料層を形成しても良い。また、第１の下地層として金メッキによる金属層３９を用いた例で説明したが、同様に、装飾層と異なる色のカラー塗料を用いた塗料層を形成しても良い。
【００３３】
以上のように本実施例によれば、下地層を多層構造とすることにより、複数のカラー、夜光性能、金属質感等を組み合わせた文字、マーク、模様等が得られ複雑な模様を表現することができる。これによって、時計用表示板の見返しリングの外観品質が向上され、且つ、デザインバリエ一ションの拡大を図ることができる。
【実施例３】
【００３４】
実施例３における見返しリング及びその製造方法について図５、図６に基づいて説明する。図５は実施例３における時計用の表示板の外縁に上方から当接する見返しリングを示し、図５（ａ）は平面図、図５（ｂ）は図５（ａ）におけるＣ−Ｃ断面図、図５（ｃ）は図５（ｂ）におけるＣ部の部分拡大断面図である。また、図６は見返しリングの製造工程を示す図である。本実施例における見返しリングは、下地層が下位層である第１の下地層と上位層である第２の下地層とで構成されている点は実施例２と同様であり、装飾層の開口部の形状と第２の下地層における開口部の形状とが、ほぼ同形状に形成されている点が実施例２と異なる点である。以下、図に基づいて説明する。
【００３５】
図５に示すように本実施例における見返しリング４４は、時計用の表示板２５の外縁に上方から当接するように配置されており、金属材料（黄銅）からなる基体４６の内周に沿って斜面状に形成される見返し面４６ａが形成されている。この見返し面４６ａを含む見返しリングの基体４６の表面に第１の下地層として銀の蒸着層からなる金属層４９が形成されており、この金属層４９の表面側に第２の下地層として黒色の塗膜層４８が形成されており、この黒色の塗膜層４８の表面側に装飾層としてカラー塗料層４７が積層されている。
【００３６】
このカラー塗料層４７と第２の下地層として黒色の塗膜層４８には、エキシマレーザ光をパターン状に照射し被照射部分を蒸散させることによりカラー塗料層４７の開口部４７ａと塗膜層４８の開口部４８ｂとが形成されており、この開口部４７ａ、４８ｂは数字の形状をした開口部で、この開口部４７ａ、４８ｂに対応する位置に第１の下地層である金属層４９の露出部４９ａが露出されている。この数字の形状をした金属層４９の露出部４９ａは、時計の時刻を表示するための時字に相当し、1から１２までの数字が１時から１２時までの所定の位置に形成されている。これによって見返しリング４４の見返し面４６ａに時計の時刻を表示する１時から１２時までの所定の位置に１から１２までの数字が表現される。
【００３７】
次に、本実施例における見返しリングの製造方法について図６に基づいて説明する。まず、切削加工により金属材である黄銅材料からなるリング状の見返しリングの基体４６を形成する。この基体４６には内周に沿って斜面状に形成される見返し面４６ａが形成されている。次に、図６（ａ）に示すように、この基体４６の見返し面４６ａを含む基体４６の表面上に銀を真空蒸着し、第１の下地層として銀蒸着層からなる金属層４９を形成する。金属層４９の厚さは、特に制限されるものではないが０．０３〜０．２μｍが好ましい。
【００３８】
次に金属層４９の表面側に第２の下地層として黒色の塗膜層４８を形成する。この塗膜層４８はエポキシ系、アクリル系など樹脂を主体とした塗料に黒色の顔料を含むものを使用し、刷毛塗装、噴霧塗装等で形成し、厚さについては特に限定されるものではないが、１０〜２０μｍが好ましい。
【００３９】
次に黒色の塗膜層４８の表面にカラー塗料層４７を形成する。カラー塗料層４７は、エポキシ系、アクリル系など樹脂を主体とした塗料に着色材（顔料や染料）を含むものを使用し、刷毛塗装、噴霧塗装等で形成し、厚さについては特に限定されるものではないが、１０〜２０μｍが好ましい。また、カラー塗料層４７に用いる塗料の色については、実施例１と同様に白色とした。
【００４０】
次に、図６（ｂ）に示すように、カラー塗料層４７にエキシマレーザ光２１パターン状に照射し被照射部分を蒸散させカラー塗料層４７の開口部４７ａを形成する。この開口部４７ａによって第２の下地層である黒色の塗膜層４８の露出部４８ａが露出される。続いて図６（ｃ）に示すように、第２の下地層である黒色の塗膜層４８の露出部４８ａにエキシマレーザ光２１を開口部４７ａと同パターン状に照射し被照射部分を蒸散させ、黒色の塗膜層４８の開口部４８ｂを形成する。この開口部４７ａ、４８ｂの形状は、数字の形状をなし、この開口部４７ａ、４８ｂよって、金属層４９の露出部４９ａが露出される、この状態を図６（ｄ）に示す。
【００４１】
エキシマレーザ光２１の照射は実施例１と同様に、見返しリングの基体４６が所定の治具に固定されて回転され、これにともなって１時から１２時までの所定の位置でエキシマレーザ光２１が順次照射され数字形状をしたカラー塗料層４７の開口部４７ａと黒色の塗膜層４８の開口部４８ｂとが形成される。この開口部４７ａ、４８ｂに対応する位置に１から１２までの形状をした金属層４９の露出部４９ａが形成される。これによって、図５に示すような見返し面４６ａに銀色の金属質感を有する数字が形成された見返しリング４４を実現することができる。
【００４２】
尚、本実施例においては、第１の下地層として銀蒸着による金属層４９を用いた例で説明したが、第１の下地層として蓄光性蛍光層を用いても良い。また、塗膜層４８は黒色を例として説明したが、これに限定されるものではなく、状況に応じて各種の色を用いることができる。
【００４３】
また、本実施例においては、１時から１２時までの全ての位置において第１の下地層である金属層４９の露出部４９ａを形成した例で説明したが、図８、図９（ａ）に示すように１２時の位置のみに金属層４９の露出部４９ａを形成し、図８、図９（ｂ）に示すように、その他の位置においては、第２の下地層である黒色の塗膜層４８の露出部４８ａを形成しても良い。図９（ａ）は図８におけるＤ−Ｄ断面図、図９（ｂ）は図８におけるＥ−Ｅ断面図である。
【００４４】
以上のように本実施例によれば、下地層を多層構造とし、形成する開口部の深さを大きくすることにより立体感のある文字、マーク、模様等が得られる。また、実施例２と同様に複数のカラー、夜光性能、金属質感等を組み合わせた文字、マーク、模様等が得られ複雑な模様を表現することができる。これによって、時計用表示板の見返しリングの外観品質が向上され、且つ、デザインバリエ一ションの拡大を図ることができる。
【００４５】
尚、各実施例においては、基体材料として樹脂材料としてＡＢＳ樹脂を用いる場合を例とし、また金属材料として黄銅を用いる場合を例として説明したが、これに限定される物ではなく、この他に、ポリカーボネイト、ポリアミド、アクリル等の各種樹脂材料、ステンレス、洋白、アルミニウム、チタン等の金属や合金からなる各種の金属材料、セラミックス、石、貝等を用いても良い。
【００４６】
また、各実施例においては、見返しリングの基体表面に形成した下地層に露出部を形成した例で説明したが、基体材料として、石、貝等を用い、基体表面に、その露出部を形成しても良い。
【００４７】
また、下地層としての金属層に、金、銀の他に、ロジウム、銅、ニッケル、クロム、アルミニウム等の各種金属材料からなる湿式メッキ層、または蒸着、スパッタ等の乾式メッキ層を用いることができる。
【００４８】
また、各実施例においては、レーザ光としてエキシマレーザ光を例として説明したが、この他にヤグレーザ光、炭酸ガスレーザ光も用いることができる。但し、エキシマレーザ光は波長が短く、樹脂の分子結合を光子エネルギーで解除させ樹脂をベーパ化させるため照射部が高温にならず加工精度も高い。したがって、本発明におけるレーザマーキングに用いるレーザ光としてはエキシマレーザ光が好ましい。
【００４９】
また、実施例においては下地層の下位層、上位層として第１、第２の下地層の２層構造を例として説明したが、これに限定されるものではなく、３層、４層構造等の複数層構造とすることができる。
【００５０】
また、実施例においては、エキシマレーザ光の照射が見返し面に略垂直に照射する例で説明したが、これに限定されるものではなく、見返し面に４５度程度の角度で照射しても良い。
【図面の簡単な説明】
【００５１】
【図１】本発明の実施例１における見返しリングを示し、図１（ａ）は平面図、図１（ｂ）は図１（ａ）におけるＡ−Ａ断面図、図１（ｃ）は図１（ｂ）におけるＡ部の部分拡大断面図である。
【図２】本発明の実施例１における見返しリングの製造工程を示す図である。
【図３】本発明の実施例２における見返しリングを示し、図３（ａ）は平面図、図３（ｂ）は図３（ａ）におけるＢ−Ｂ断面図、図３（ｃ）は図３（ｂ）におけるＢ部の部分拡大断面図である。
【図４】本発明の実施例２における見返しリングの製造工程を示す図である。
【図５】本発明の実施例３における見返しリングを示し、図５（ａ）は平面図、図５（ｂ）は図５（ａ）におけるＣ−Ｃ断面図、図５（ｃ）は図５（ｂ）におけるＣ部の部分拡大断面図である。
【図６】本発明の実施例３における見返しリングの製造工程を示す図である。
【図７】実施例１における見返しリングの他の例を示す平面図である。
【図８】実施例３における見返しリングの他の例を示す平面図である。
【図９】図８における見返しリングの断面図を示し、図９（ａ）は図８におけるＤ−Ｄ断面図、図９（ｂ）は図８におけるＥ−Ｅ断面図である。
【図１０】従来技術における時計外装の夜光構造を示す断面図である。
【図１１】図１０における見返しリングを示す平面図である。
【符号の説明】
【００５２】
１１  時計ケース
１２  ガラス
１３  夜光塗料
１５、２５  表示板
１６、２４、３４、４４  見返しリング
１７ａ  丸
１７ｂ  四角
１７ｃ  三角
２１  エキシマレーザ光
２６、３６、４６  見返しリングの基体
２６ａ、３６ａ、４６ａ  見返し面
２７、３７、４７  カラー塗料層
２７ａ、３７ａ、４７ａ  カラー塗料層の開口部
２８、３８  蓄光性夜光層
２８ａ、３８ａ  蓄光性夜光層の露出部
２８ｂ  蓄光性夜光層の露出部（切分）
３８ｂ  蓄光性夜光層の開口部
３９、４９  金属層
３９ａ、４９ａ  金属層の露出部  
【図１】
2006250731.tif 000003
【図２】
2006250731.tif 000004
【図３】
2006250731.tif 000005
【図４】
2006250731.tif 000006
【図５】
2006250731.tif 000007
【図６】
2006250731.tif 000008
【図７】
2006250731.tif 000009
【図８】
2006250731.tif 000010
【図９】
2006250731.tif 000011
【図１０】
2006250731.tif 000012
【図１１】
2006250731.tif 000013